(57)【要約】  低圧水銀蒸気放電ランプは、水銀及び希ガスの充填物を備える放電空間（１１）を気密に封入する光透過性放電管（１０）を有する。放電管（１０）は、放電空間（１３）内に放電を持続するための放電手段を含む。放電管（１０）の内壁（１２）の少なくとも一部は、保護層（１６）を備える。放電管（１０）は、発光材料を含む発光層（１７）を備える。発光層（１７）は、４５０℃より上の軟化点を備える無機軟化粒子（２７）をさらに含む。軟化粒子（２７）のサイズは、０．０１〜１０ｇｍの範囲内にある。好ましくは、軟化粒子（２７）は、ホウ酸ストロンチウム、ホウ酸バリウム、ホウ酸イットリウム、ホウ酸イットリウム−ストロンチウム、及び、ピロリン酸カルシウムによって形成される群から選択される。
2007524972.tif 000002
【特許請求の範囲】
【請求項１】
水銀及び希ガスの充填物を備える放電空間を気密に封入する光透過性の放電管を含み、
該放電管は、前記放電空間内で放電を持続するための放電手段を含み、
前記放電管の内壁の少なくとも一部は、保護層を備え、
前記放電管は、発光材料を含む発光層を備え、
該発光層は、４５０℃より上の軟化点を備える無機の軟化粒子をさらに含み、
該軟化粒子のサイズは、０．１０〜１０μｍの範囲内にある、
低圧水銀蒸気放電ランプ。
【請求項２】
前記軟化粒子は、
アルカリ土類金属のホウ酸塩及び／又はリン酸塩、及び／又は、
スカンジウム、ランタン、イットリウム、若しくは、さらなる希土類金属のホウ酸塩及び／又はリン酸塩であることを特徴とする、
請求項１に記載の低圧水銀蒸気放電ランプ。
【請求項３】
前記アルカリ土類金属は、カルシウム、ストロンチウム、及び／又は、バリウムであることを特徴とする、請求項２に記載の低圧水銀蒸気放電ランプ。
【請求項４】
前記さらなる希土類金属は、ランタン、セリウム、及び／又は、ガドリニウムであることを特徴とする、請求項２に記載の低圧水銀蒸気放電ランプ。
【請求項５】
前記軟化粒子は、ホウ酸ストロンチウム、ホウ酸バリウム、ホウ酸イットリウム、及び、ピロリン酸カルシウムから成る群から選択されることを特徴とする、請求項１又は２に記載の低圧水銀蒸気放電ランプ。
【請求項６】
前記軟化粒子の前記サイズは、０．０１〜１μｍの範囲内にあることを特徴とする、請求項１又は２に記載の低圧水銀蒸気放電ランプ。
【請求項７】
前記無機の軟化粒子は、６００℃より上の融点を有することを特徴とする、請求項１又は２に記載の低圧水銀蒸気放電ランプ。
【請求項８】
前記保護層は、酸化イットリウム又は酸化アルミニウムを含むことを特徴とする、請求項１又は２に記載の低圧水銀蒸気放電ランプ。
【請求項９】
前記保護層は、
アルカリ土類金属のホウ酸塩及び／又はリン酸塩、及び／又は、
スカンジウム、イットリウム、若しくは、さらなる希土類金属のホウ酸塩及び／又はリン酸塩を含むことを特徴とする、
請求項１又は２に記載の低圧水銀蒸気放電ランプ。
【請求項１０】
前記アルカリ土類金属は、カルシウム、ストロンチウム、及び／又は、バリウムであることを特徴とする、請求項８に記載の低圧水銀蒸気放電ランプ。
【請求項１１】
前記さらなる希土類金属は、ランタン、セリウム、及び／又は、ガドリニウムであることを特徴とする、請求項８に記載の低圧水銀蒸気放電ランプ。
【請求項１２】
ランプ筐体が、低圧水銀蒸気放電ランプの前記放電管に取り付けられ、前記ランプ筐体は、ランプキャップを備えることを特徴とする、請求項１又は２に記載の低圧水銀蒸気放電ランプを含むコンパクトな蛍光灯。
【発明の詳細な説明】
【技術分野】
【０００１】
本発明は、保護層及び蛍光層を備える光透過性放電管を含む低圧水銀蒸気放電ランプに関する。
【０００２】
本発明は、コンパクトな蛍光灯にも関する。
【背景技術】
【０００３】
水銀蒸気放電ランプにおいて、水銀は、紫外線（ＵＶ）光の（効率的な）発生のための主要成分を構成する。ＵＶを他の波長、例えば、日焼け目的（太陽パネルランプ）のためのＵＶ−Ｂ及びＵＶ−Ａ、又は、一般的な照明目的のための可視的な放射線に変換するために、発光材料を含む発光層が放電管の内壁上に存在し得る。従って、そのような放電ランプは、蛍光灯とも呼ばれる。代替的に、殺菌ランプ（ＵＶ−Ｃ）を製造するために、生成された紫外線を用い得る。低圧水銀放電ランプの放電管は、普通、円形であり、細長い実施態様及びコンパクトな実施態様の双方を含む。一般的に、コンパクトな蛍光灯の管状放電管は、比較的小さな直径を有する比較的短い直線部分の集まりを含み、その直線部分は、ブリッジ部分を用いて或いは屈曲部分を介して相互に接続される。コンパクトな蛍光灯は、普通、（一体化された）ランプキャップを備える。通常、放電空間内の放電を維持するための手段は、放電空間内に配置された電極である。代替的な実施態様において、低圧水銀放電ランプは、所謂無電極低圧水銀放電ランプを含む。
【０００４】
低圧水銀蒸気放電ランプにおいて、放電管の内壁の部分の黒変を抑制する手段が採られることが既知であり、その部分は放電ランプ動作中に放電空間内に存在する放電と接触する。そのような黒変は、水銀と放電管が形成されるガラスとの間の相互作用によってもたらされ、特に、黒変は、例えば、暗い染み又は点の形態で不規則に起こるので、望ましくなく、且つ、持続性の減少につながるのみならず、ランプの非審美的な外観をももたらす。
【０００５】
冒頭段落において記載された種類の低圧水銀蒸気放電ランプは、国際公開第ＷＯ０１／５６３５０号から既知である。既知の放電ランプにおいて、放電管は、ナトリウムの豊富なガラスから形成され、放電管の内壁は、アルカリ土類金属、及び／又は、スカンジウム、イットリウム、若しくは、他の希土類金属のリン酸塩又はホウ酸塩を含む保護層を備える。発光層は、放電館内の保護層上に設けられる。既知の放電ランプは、持続性の改良を有する。
【０００６】
既知の低圧水銀蒸気放電ランプの使用の欠点は、持続性が依然として比較的不十分であることである。その結果、追加的に、十分に長い耐用年数を実現するために、既知のランプのために比較的多量の水銀が必要である。耐用年数後の無分別な処理の場合には、これは環境に有害である。
【発明の開示】
【発明が解決しようとする課題】
【０００７】
本発明は、上記の不利点を完全に或いは部分的に解消することを目的とする。
【課題を解決するための手段】
【０００８】
本発明によれば、この目的のために、冒頭段落において述べられている種類の低圧水銀蒸気放電ランプは、
−  水銀及び希ガスの充填物を備える放電空間を気密に封入する光透過性の放電管を含み、
−  放電管は、放電空間内で放電を持続するための放電手段を含み、
−  放電管の内壁の少なくとも一部は、保護層を備え、
−  放電管は、発光材料を含む発光層を備え、
−  発光層は、４５０℃より上の軟化点を備える無機の軟化粒子をさらに含み、
−  軟化粒子のサイズは、０．１０〜１０μｍの範囲内にある。
【０００９】
１０μｍ未満の平均サイズを備える無機の軟化粒子を含む発光層を備える本発明に従った低圧水銀蒸気放電ランプの放電管において、放電管の壁上への蛍光層の良好な付着が得られる。保護層と軟化粒子を備える蛍光層との組み合わせは、動作中に低圧水銀蒸気放電ランプの放電管内で優勢な水銀−希ガス雰囲気の作用に対する極めて良好な耐性を示すように思われる。その結果、水銀と放電管が製造されるガラスとの間の相互作用に起因する黒変が削減され、持続性の向上をもたらす。放電ランプの耐用年数の期間中、水銀のより少ない量が放電から引き出されるので、追加的に、放電ランプの水銀消費の削減も得られ、低圧水銀蒸気放電ランプの製造中、より少ない水銀線量で十分である。
【００１０】
放電から水銀が引き出されることによって引き起こされる黒変は、低圧水銀蒸気放電ランプの直線部分及び弧状部分において起こる。一般的に、黒変は、十分に付着性があり且つ十分に熱い保護層を備える放電管の内壁を提供することによって削減される。本発明に従った１０μｍ未満の（平均）サイズを備える軟化粒子を含む発光層と組み合わせた保護層の適用は、低圧水銀蒸気放電ランプの直線部分及び弧状部分において発光層の付着を実質的に向上し、その結果、これは持続性の向上をもたらす。実験では、アルミナを備える放電管は、本発明に従った軟化粒子を備える放電管よりも多くの水銀を消費することが観察された。
【００１１】
本発明に従った対策は、放電管が追加的に光透過性外被で取り囲まれた弧状ランプ部分を有するコンパクトな蛍光灯に顕著に適する。環境への放熱が外被の存在によって削減されるので、そのような「被覆された」コンパクトな蛍光灯の放電管の温度は比較的高い。この好ましくない熱平衡は、黒変のレベルの増大の故に、既知の放電ランプの持続性に有害な影響を及ぼし、その影響はランプ寿命の早期に既に観察される。実験では、放電管が外被によって取り囲まれた本発明に従った低圧水銀蒸気放電ランプを備えたコンパクトな蛍光灯の持続性は、５００燃焼時間後に９８％を越えたのに対し、放電管が外被によって取り囲まれた既知の低圧水銀蒸気放電ランプを備えた理想的なコンパクトな蛍光灯の持続性は、５００燃焼時間後に９６％未満であった。
【００１２】
低圧水銀蒸気放電ランプの放電管に対する蛍光層の結合強度を向上するために、発光層に低融解の所謂フリットガラスを加えることは、当該技術分野において既知である。１０μｍ未満の（平均）サイズを備える比較的小さな軟化粒子の使用は、放電管の壁に対する蛍光層の結合が向上されるという利点を有する。
【００１３】
好ましくは、軟化粒子のサイズは、０．０１〜１μｍの範囲内にある。サブミクロンの軟化粒子を用いることによって、蛍光層内における軟化粒子の集中は、比較的低くあり得る。
【００１４】
好ましくは、無機の軟化粒子は、４５０℃を越える融点を含む。このようにして、放電管の弧状部分及び直線部分の双方で付着が向上する。具体的には、屈曲部分が蛍光層の被覆に引き続いて形成されるランプの場合には、６００℃付近又はそれより上の軟化粒子の融点は、放電管の弧状部分における蛍光層の付着を向上する。他の利点は、寿命中の水銀消費の低減、及び、低圧水銀蒸気放電ランプの準備の向上である。
【００１５】
本発明に従った低圧水銀蒸気放電ランプの好適な実施態様は、軟化粒子が、アルカリ土類金属のホウ酸塩及び／又はリン酸塩、及び／又は、スカンジウム、ランタン、イットリウム、若しくは、さらなる希土類金属のホウ酸塩及び／又はリン酸塩を含むことを特徴とする。そのような軟化粒子は、ガラス壁又は放電管のプリコートに対する蛍光層の結合を向上する。
【００１６】
本発明に従った低圧水銀蒸気放電ランプの好適実施態様において、軟化粒子は、ホウ酸カルシウム、ホウ酸ストロンチウム、及び／又は、ホウ酸バリウムを含み、軟化粒子は、リン酸カルシウム、リン酸ストロンチウム、及び／又は、リン酸バリウムを含む。そのような軟化粒子は、可視光のための比較的高い透過係数を有する。その上、そのような軟化粒子を含む発光層を備える低圧水銀蒸気放電ランプは、良好な持続性を有する。
【００１７】
本発明に従った低圧水銀蒸気放電ランプのさらなる好適実施態様において、軟化粒子は、ホウ酸ランタン、ホウ酸セリウム、及び／又は、ホウ酸ガドリニウムを含み、及び／又は、軟化粒子は、リン酸ランタン、リン酸セリウム、及び／又は、リン酸ガドリニウムを含む。そのような軟化粒子は、紫外線放射及び可視光のための比較的高い透過係数を有する。ホウ酸ランタン又はホウ酸ガドリニウムを含む軟化粒子、又は、リン酸セリウム又はリン酸ガドリニウムを含む軟化粒子が、放電管の内壁と良好な付着を有することがさらに分かった。
【００１８】
極めて好適な軟化粒子は、例えば、アルミナ又はピロリン酸カルシウムのようなより高い融点を備える他の材料と組み合わせ得る、ホウ酸ストロンチウム、ホウ酸バリウム、ホウ酸イットリウム、ホウ酸イットリウム−ストロンチウムである。
【００１９】
本発明に従った低圧水銀蒸気放電ランプの好適実施態様は、保護層が、アルカリ土類金属のホウ酸塩及び／又はリン酸塩、及び／又は、スカンジウム、イットリウム、若しくは、さらなる他の希土類金属のホウ酸塩及び／又はリン酸塩を含むことを特徴とする。そのような保護層は、放電管のガラス壁に対する蛍光層の結合のさらなる強化をもたらす。本発明に従った低圧水銀蒸気放電ランプの好適実施態様において、保護層は、酸化イットリウム又は酸化アルミニウムを含む。低圧水銀蒸気放電ランプ中の保護層としての使用のための酸化イットリウム、及び、酸化アルミニウム、例えば、Ａｌｏｎ−Ｃは、当該技術分野において既知である。そのような保護層を備える低圧水銀蒸気放電ランプは、良好な持続性を有する。
【００２０】
本発明に従った低圧水銀蒸気放電ランプの好適実施態様において、保護層は、ホウ酸カルシウム、ホウ酸ストロンチウム、及び／又は、ホウ酸バリウムを含み、及び／又は、保護層は、リン酸カルシウム、リン酸ストロンチウム、及び／又は、リン酸バリウムを含む。そのような保護層は、可視光のための比較的高い透過係数を有する。その上、そのような保護層を備える低圧水銀蒸気放電ランプは、燐光体層がプレコートに対する良好な付着及び持続性の向上を有することを提供する。
【００２１】
本発明に従った低圧水銀蒸気放電ランプのさらなる好適実施態様において、保護層は、ホウ酸ランタン、ホウ酸セリウム、及び／又は、ホウ酸ガドリニウムを含み、及び／又は、保護層は、リン酸ランタン、リン酸セリウム、及び／又は、リン酸ガドリニウムを含む。そのような保護層は、紫外線放射及び可視光のために比較的高い透過係数を有する。ホウ酸ランタン又はホウ酸ガドリニウムを含む、或いは、リン酸セリウム又はリン酸ガドリニウムを含む保護層は、放電管の内壁と良好な付着を有し、よって、燐光体層は持続性も向上する。本発明に従った低圧水銀蒸気放電ランプ中の保護層は、光及び放射透過性に関する要件をさらに満足し、極めて閉塞的且つ均質な保護層として容易に低圧水銀蒸気放電ランプの放電管の内壁上に提供し得る。これは、例えば、適切な金属−有機化合物（例えば、アセトネート又はアセテート、例えば、酢酸カルシウム、酢酸ストロンチウム、又は、酢酸バリウムと混合された、酢酸スカンジウム、酢酸イットリウム、酢酸ランタン、又は、酢酸ガドリニウム）と、水中で希釈されたホウ酸又はリン酸との混合の溶剤で放電管をすすぎ洗いすることによって行われるのに対し、望ましい保護層は、乾燥及び焼結後に得られる。
【００２２】
低圧水銀蒸気放電ランプの実際的な実施態様において、前記保護層は、ほぼ５ｎｍからほぼ２μｍの厚さを有する。２μｍよりも層厚では、放電管内で生成される放射線の過剰な吸収が起こる。５ｎｍ未満の層厚では、放電と放電管の壁との間の相互作用がある。そのような層厚は、光学測定を用いて習慣的に得られる。ほぼ５０ｎｍからほぼ２００ｎｍの範囲内の層厚が特に適している。前記好適範囲内で、保護層は、２５４ｎｍ付近の波長範囲において比較的高い反射率を有する。
【００２３】
本発明のこれらの及び他の特徴は、以下に記載される実施態様を参照することによって明瞭に解明されるであろう。
【発明を実施するための最良の形態】
【００２４】
図面は純粋に概略的であり、原寸で描写されていない。特に、明瞭性のために、一部の寸法は強く誇張されている。図面中の類似の素子は、可能な限り同一の参照番号によって指し示されている。
【００２５】
図１Ａは、低圧水銀蒸気ランプから成るコンパクトな蛍光灯を概略的に示している。低圧水銀蒸気ランプは、ほぼ１０ｃｍ３の容積を有する放電空間１１を気密に封入する放射線透過性の放電管１０を備えている。放電管１０は、少なくとも実質的に円形断面のガラス管であり、その（有効）内径はほぼ１０ｍｍである。放電管は所謂フックの形態に屈曲され、それは多数の直線部分を有し、それらの２つが図１Ａ中に示され、３１，３３で参照されている。放電管は多数の弧状部分をさらに含み、それらの２つのが図１Ａ中に示され、３２，３４で参照されている。放電管１０の内壁１２が、保護層１６と、発光材料を含む発光層１７とを備える。放電管１０は筐体７０によって支持され、筐体はランプキャップ７１も支持している。ランプキャップは電気的及び機械的接点７３ａ，７３ｂを備え、それら自体は既知である。低圧水銀蒸気ランプの放電管１０は、ランプ筐体７０に取り付けられた光透過性外被６０によって取り囲まれている。光透過性外被６０は、概ね艶消し外観を有している。
【００２６】
図１Ｂは、図１Ａに示される低圧水銀蒸気放電ランプの詳細の断面図を極めて概略的に示している。放電管１０内の放電空間１１は、水銀を含むのみならず、希ガス、この実施例では、アルゴンも含む。放電を持続するための手段が、放電空間１１内に配置された電極対４１ａ（１つの電極のみが図１Ｂ中に示されている）によって構成されている。電極対４１ａは、電子放出材料、ここでは、酸化バリウム、酸化カルシウム、及び、酸化ストロンチウムの混合物で被覆されたタングステンの巻線である。各電極４１ａは、放電管１０の（意図された）端部部分によって支持されている（図１Ａ及び１Ｂには示されていない）。電流供給導体５０ａ，５０ａが、電極対４１ａから放電管１０の端部部分を通じて外部に出ている。電流供給導体は、筐体７０内に収容された（電子）電源に接続され、ランプキャップ７１で電気接点７３ｂに電気的に接続されている（図１Ａを参照）。
【００２７】
本発明に従った放電ランプの代替的実施態様は、所謂無電極放電ランプから成り、電気放電を維持するための手段は、放電管によって取り囲まれた放電空間の外側に位置している。一般的に、前記手段は電気導体の巻線を備えるコイルによって形成され、例えば、ほぼ３ＭＨｚの周波数を有する高周波電圧を備え、動作時に前記コイルに供給される。一般的に、前記コイルは、軟磁材料の芯を取り囲む。
【００２８】
図１Ｃは、図１Ｂに示されるような放電管１０の壁の詳細の断面図を極めて概略的に示している。放電管１０の内壁１２は、保護層１６と、発光材料を含む発光層１７とを備える。本発明によれば、発光層１７は、４５０℃より上の軟化点を備える無機軟化粒子２７をさらに含む。軟化粒子２７のサイズは、０．０１〜１０μｍの範囲内にある。好ましくは、軟化粒子２７のサイズはサブミクロン範囲にあり、好ましくは、０．０１〜１μｍの範囲内にある。本発明者は、軟化粒子２７の平均粒子サイズ及び軟化粒子２７の粒子サイズの比較的狭い分布が、材料の軟化特性において重要な役割を果たすことを発見した。より小さな粒子を備える材料は、材料のより低い融点をもたらす。加えて、より小さなサイズは、蛍光層のパウダーオフ(powder  off)を阻止するのに必要とされる、材料のより低い含有量のために好適である。
【００２９】
一般的に言えば、低圧水銀蒸気放電ランプの放電管の製造中の蛍光層の焼結は、ほぼ５００℃〜ほぼ６００℃の範囲内の温度で生じる。この温度範囲において、蛍光層中の結合剤は、リンを含む液体を放電管の内面上に被覆した後に除去される。蛍光層を被覆した後に屈曲部分が形成される放電ランプのために、放電管の弧状部分の製造は、放電管のガラス壁を軟化しながら、ほぼ７００℃〜ほぼ８００℃の間の温度で行われる。もし軟化材料がこの動作温度で軟化されないならば、発光層はガラス管との結合を維持することができず、よって、剥離される。
【００３０】
蛍光層内での無機軟化粒子の適用は、放電管の弧状部分のために特に有利である。４５０℃より上、好ましくは、６００℃付近、或いは、それより上の軟化粒子の軟化点は、特に、放電管の弧状部分における蛍光層の付着を向上する。
【００３１】
軟化粒子の組成は、材料が溶剤中で不溶性を有するように選択される。軟化粒子の材料（並びにサイズ及びサイズ分布）を適切に選択することによって、放電管のプレコート又はガラス壁に対する蛍光層の付着に影響を及ぼし得る。
【００３２】
幾つかの材料パラメータが試験された。先ず初めに、パウダーオフを阻止する有効性に関するこれらのパラメータの効果が研究された。様々な軟化材料が、発光材料の固体含有量に対して０．１、０．５、１、及び、２重量パーセントで燐光体懸濁液に加えられた。発光層に加えられた材料の粒子のサイズは、放電管の直線部分において並びに放電管の弧状部分においてガラス上に優れた付着をもたらすのに十分な小ささであった。
【００３３】
多数の低圧水銀蒸気放電ランプが製造された。保護層及び発光層は、双方とも放電管内のダウンフラッシング(down  flushing)によって塗布される。引き続き、保護層及び発光層は、炉内で空気中で６００℃付近で焼結される。一般的に、比較的小さなサイズの粒子（０．１〜１μｍの間）を備える軟化粒子の利用は、より粗い粒子サイズを備える同一の材料を利用よりもさらに一層有効である。比較的小さな粒子サイズ分布を備える軟化粒子のために、パウダーオフが実質的に低減されることが観察された。「パウダーオフなし」を意味する「０」から「完全パウダーオフ」を意味する「１０」までの尺度で、本発明に従った軟化粒子を有する発光層を備える低圧水銀蒸気放電ランプの弧状部分に関し、付着は「０」であったのに対し、軟化粒子を有さない発光層を備える既知の低圧水銀蒸気放電ランプの弧状部分では、付着は「８」であった。加えて、本発明に従った軟化粒子を有する発光層を備える低圧水銀蒸気放電ランプの準備時間は、５０〜６０秒の範囲であったのに対し、軟化粒子を有さない発光層を備える既知の低圧水銀蒸気放電ランプの準備時間は、６０〜７０秒であった。
【００３４】
多様な低圧水銀蒸気放電ランプの２０００時間を超えて測定された持続結果が得られた。表１は結果を要約している。表１から、本発明に従った軟化粒子を有する発光層を備える低圧水銀蒸気放電ランプの持続性は、軟化粒子を有さない発光層を備える既知の低圧水銀蒸気放電ランプの持続性よりも実質的に良好であることを結論付け得る。
【００３５】
表１：屈曲部における発光体粒子の付着（Ｄｅｌｉｇｈｔ）
【００３６】
【表１】
2007524972.tif 000003
【００３７】
【表２】
2007524972.tif 000004
【００３８】
表３：バルブの直線部分における付着の向上（Ｄｅｌｉｇｈｔ）
【００３９】
【表３】
2007524972.tif 000005
【００４０】
表４：軟化粒子を有さない発光層と比較したときの本発明に従った軟化粒子を有する発光層を備えた多様な低圧水銀蒸気放電ランプの持続性
【００４１】
【表４】
2007524972.tif 000006
１００時間での準備）本発明５０〜６０秒。既知６０〜７０秒。
【００４２】
上述の実施態様は、本発明を制限するというよりも例証すること、並びに、当業者であれば、添付の請求項の範囲から逸脱することなく多くの代替的な実施態様を設計し得ることが留意されるべきである。請求項において、括弧内に配置された如何なる参照記号も、請求項を制限するものと解釈されるべきではない。「含む」という動詞及びその活用形の使用は、請求項中で既述されるそれら以外の素子又はステップの存在を排除しない。素子に先行する不定冠詞は、そのような素子が複数存在することを排除しない。幾つかの離散的な素子から成るハードウェアの手段によって並びに適切にプログラムされたコンピュータを用いて本発明を実施し得る。幾つかの手段を列挙する装置の請求項において、これらの手段の幾つかを１つ及び同一のアイテムのハードウェアによって具現化し得る。特定の手段が相互に異なる従属項で列挙されているという事実は、これらの手段の組み合わせを有利に用い得ないことを指し示さない。
【図面の簡単な説明】
【００４３】
【図１Ａ】本発明に従った低圧水銀蒸気放電ランプを含むコンパクトな蛍光灯の実施態様を示す断面図である。
【図１Ｂ】図１Ａに示されるような低圧水銀蒸気放電ランプの詳細を示す断面図である。
【図１Ｃ】図１Ｂに示されるような放電管の壁の詳細を示す断面図である。
【図１Ａ】
2007524972.tif 000007
【図１Ｂ】
2007524972.tif 000008
【図１Ｃ】
2007524972.tif 000009